(57)【要約】【課題】本発明は、プラズマディスプレイパネルにおいて、パネル点灯時の輝度・発光色の変化（特に緑色蛍光体層）及び、放電開始電圧の上昇をさせることが少なく、青蛍光体層自身の特性（例えば、色度、輝度等）が優れた青蛍光体層を備えたＰＤＰを提供する事を課題とする。【解決手段】青色蛍光体層及び緑色蛍光体層を少なくとも備えたプラズマディスプレイパネルであって、青色蛍光体層がＢａＭｇＡｌ10Ｏ17：Ｅｕ粒子を含み、ＢａＭｇＡｌ10Ｏ17：Ｅｕ粒子は、その表面に存在するＢａに対するＥｕ3+の比Ｅｕ3+／Ｂａが、１．５〜２．８（原子比：ＸＰＳ法により測定）である組成を有することを特徴とするプラズマディスプレイパネルにより上記課題を解決する。【選択図】図３
2007161820.tif 000002
【特許請求の範囲】
【請求項１】
青色蛍光体層及び緑色蛍光体層を少なくとも備えたプラズマディスプレイパネルであって、青色蛍光体層がＢａＭｇＡｌ10Ｏ17：Ｅｕ粒子を含み、ＢａＭｇＡｌ10Ｏ17：Ｅｕ粒子は、その表面に存在するＢａに対するＥｕ3+の比Ｅｕ3+／Ｂａが１．５〜２．８（原子比：ＸＰＳ法により測定）である組成を有することを特徴とするプラズマディスプレイパネル。
【請求項２】
青色蛍光体層及び緑色蛍光体層を少なくとも備えたプラズマディスプレイパネルであって、青色蛍光体層がＢａＳｒＭｇＡｌ10Ｏ17：Ｅｕ粒子を含み、ＢａＳｒＭｇＡｌ10Ｏ17：Ｅｕ粒子は、その表面に存在するＢａとＳｒの合計に対するＥｕ3+の比Ｅｕ3+／（Ｂａ＋Ｓｒ）が１．５〜２．８（原子比：ＸＰＳ法により測定）である組成を有することを特徴とするプラズマディスプレイパネル。
【請求項３】
ＢａＭｇＡｌ10Ｏ17：Ｅｕ粒子又はＢａＳｒＭｇＡｌ10Ｏ17：Ｅｕ粒子は、室温〜１０００℃で加熱した際に、５００〜１０００℃の温度範囲で放出される水（質量数１８）の合計量が、室温から５００℃未満の温度範囲で放出される水（質量数１８）の合計量の２０重量％以下（重量比：昇温脱離分析法により測定）であり、かつ５００℃以上の温度範囲で放出される水（質量数１８）の合計量が８０ｗｔｐｐｍ（青蛍光体重量に対する）以下である請求項１又は２に記載のプラズマディスプレイパネル。
【請求項４】
青色蛍光体層及び緑色蛍光体層を少なくとも備えたプラズマディスプレイパネルであって、青色蛍光体層がＢａＭｇＡｌ10Ｏ17：Ｅｕ粒子を含み、緑色蛍光体層がＺｎ2ＳｉＯ4：Ｍｎ粒子を含み、ＢａＭｇＡｌ10Ｏ17：Ｅｕ粒子は、その表面に存在するＢａに対するＥｕ3+の比Ｅｕ3+／Ｂａが１．５〜２．８（原子比：ＸＰＳ法により測定）である組成を有することを特徴とするプラズマディスプレイパネル。
【請求項５】
青色蛍光体層及び緑色蛍光体層を少なくとも備えたプラズマディスプレイパネルであって、青色蛍光体層がＢａＳｒＭｇＡｌ10Ｏ17：Ｅｕ粒子を含み、緑色蛍光体層がＺｎ2ＳｉＯ4：Ｍｎ粒子を含み、ＢａＳｒＭｇＡｌ10Ｏ17：Ｅｕ粒子は、その表面に存在するＢａとＳｒの合計に対するＥｕ3+の比Ｅｕ3+／（Ｂａ＋Ｓｒ）が１．５〜２．８（原子比：ＸＰＳ法により測定）である組成を有することを特徴とするプラズマディスプレイパネル。
【発明の詳細な説明】
【技術分野】
【０００１】
本発明は、プラズマディスプレイパネルに関する。更に詳しくは、本発明は、改善された特性を有する青色蛍光体層及び緑色蛍光体層を含むプラズマディスプレイパネルに関する。
【背景技術】
【０００２】
プラズマディスプレイパネル（ＰＤＰ）は、一般的に赤色、青色及び緑色の３色の蛍光を有する蛍光体層を備え、これら３色の蛍光体層からの蛍光を組み合わせることで所望の色の発光を得ている。
蛍光体層は、通常、蛍光体粒子、バインダ樹脂及び溶剤を含む蛍光体ペーストを所定の位置に塗布し、得られた塗膜を焼成することにより形成される。ここで、青色蛍光体粒子としては、一般にＢＡＭ系と称されるＢａＭｇＡｌ10Ｏ17：Ｅｕからなる蛍光体がよく使用される。
【０００３】
上記ＢａＭｇＡｌ10Ｏ17：Ｅｕは、青色蛍光体層に使用した場合、輝度が経時劣化しやすいことが知られている。経時劣化を防ぐ方法が、特開２００５−９７５９９号公報（特許文献１）に記載されている。この公報では、蛍光体粒子内におけるＥｕ2+とＥｕ3+の分布状態を制御することで、経時劣化を防ぐことができると記載されている。具体的には、粒子表面のＥｕ2+量を、粒子全体のＥｕ2+量より少なくすること、言い換えると粒子表面にＥｕ3+を多く存在させたＢａＭｇＡｌ10Ｏ17：Ｅｕの粒子を青色蛍光体層の原料として使用することが提案されている。
【０００４】
なお、蛍光体は、母体：付活元素で表現する。例えば、ＢａＭｇＡｌ10Ｏ17：Ｅｕにおいて、ＢａＭｇＡｌ10Ｏ17は母体、Ｅｕは付活元素を意味する。
上記公報に記載された粒子表面にＥｕ3+を多く存在させたＢａＭｇＡｌ10Ｏ17：Ｅｕは、青色蛍光体層の輝度の経時劣化を抑制するだけでなく、良好な色度を示している。
【０００５】
一方、ＢａＭｇＡｌ10Ｏ17：Ｅｕを赤色、青色及び緑色の３色の蛍光体層を備えたＰＤＰに使用した場合、青色蛍光体層の色度や輝度が経時劣化しやすいことが報告されている（特開２００４−１７２０９１号公報：引用文献２）。この公報では、経時劣化の原因として緑色蛍光体層に吸着される水分子が挙げられており、緑色蛍光体層がＺｎ2ＳｉＯ4：Ｍｎを含む場合、特に経時劣化が大きいと記載されている。
【０００６】
【特許文献１】特開２００５−９７５９９号公報
【特許文献２】特開２００４−１７２０９１号公報
【発明の開示】
【発明が解決しようとする課題】
【０００７】
本発明は、プラズマディスプレイパネルにおいて、パネル点灯時の輝度・発光色の変化（特に緑色蛍光体層）及び、放電開始電圧の上昇をさせることが少なく、青蛍光体層自身の特性（例えば、色度、輝度等）が優れた青蛍光体層を備えたＰＤＰを提供する事を課題とする。
【課題を解決するための手段】
【０００８】
かくして、本発明によれば、青色蛍光体層及び緑色蛍光体層を少なくとも備えたプラズマディスプレイパネルであって、青色蛍光体層がＢａＭｇＡｌ10Ｏ17：Ｅｕ粒子を含み、ＢａＭｇＡｌ10Ｏ17：Ｅｕ粒子は、その表面に存在するＢａに対するＥｕ3+の比Ｅｕ3+／Ｂａが１．５〜２．８（原子比：ＸＰＳ法により測定）である組成を有することを特徴とするプラズマディスプレイパネルが提供される。
【０００９】
また、本発明によれば、青色蛍光体層及び緑色蛍光体層を少なくとも備えたプラズマディスプレイパネルであって、青色蛍光体層がＢａＳｒＭｇＡｌ10Ｏ17：Ｅｕ粒子を含み、ＢａＳｒＭｇＡｌ10Ｏ17：Ｅｕ粒子は、その表面に存在するＢａとＳｒの合計に対するＥｕ3+の比Ｅｕ3+／（Ｂａ＋Ｓｒ）が１．５〜２．８（原子比：ＸＰＳ法により測定）である組成を有することを特徴とするプラズマディスプレイパネルが提供される。
【００１０】
また、本発明によれば、青色蛍光体層及び緑色蛍光体層を少なくとも備えたプラズマディスプレイパネルであって、青色蛍光体層がＢａＭｇＡｌ10Ｏ17：Ｅｕ粒子を含み、緑色蛍光体層がＺｎ2ＳｉＯ4：Ｍｎ粒子を含み、ＢａＭｇＡｌ10Ｏ17：Ｅｕ粒子は、その表面に存在するＢａに対するＥｕ3+の比Ｅｕ3+／Ｂａが１．５〜２．８（原子比：ＸＰＳ法により測定）である組成を有することを特徴とするプラズマディスプレイパネルが提供される。
【００１１】
更に、本発明によれば、青色蛍光体層及び緑色蛍光体層を少なくとも備えたプラズマディスプレイパネルであって、青色蛍光体層がＢａＳｒＭｇＡｌ10Ｏ17：Ｅｕ粒子を含み、緑色蛍光体層がＺｎ2ＳｉＯ4：Ｍｎ粒子を含み、ＢａＳｒＭｇＡｌ10Ｏ17：Ｅｕ粒子は、その表面に存在するＢａとＳｒの合計に対するＥｕ3+の比Ｅｕ3+／（Ｂａ＋Ｓｒ）が１．５〜２．８（原子比：ＸＰＳ法により測定）である組成を有することを特徴とするプラズマディスプレイパネルが提供される。
【発明の効果】
【００１２】
本発明によれば、青色蛍光体層が特定の範囲の比Ｅｕ3+／ＢａのＢａＭｇＡｌ10Ｏ17：Ｅｕ粒子又は特定の範囲の比Ｅｕ3+／（Ｂａ＋Ｓｒ）のＢａＳｒＭｇＡｌ10Ｏ17：Ｅｕ粒子を含むことで、優れた特性を有する青色蛍光体層と、該粒子による特性の変化が抑制された他の蛍光体層（特に緑色蛍光体層）と放電開始電圧の低電圧化及びパネル点灯時の電圧上昇が抑制されたＰＤＰが提供できる。
特に、緑色蛍光体が、輝度、色度において高い次元でバランスのとれたＺｎ2ＳｉＯ4：Ｍｎを含む場合、緑色蛍光体層の特性の変化をより抑制できる。
【００１３】
更に、室温〜１０００℃で加熱した際に、５００〜１０００℃の温度範囲で放出される水の合計量が、室温から５００℃未満の温度範囲で放出される水（質量数１８）の合計量の２０重量％以下であり、かつ５００℃以上の温度範囲で放出される水（質量数１８）の合計量が８０ｗｔｐｐｍ（青蛍光体重量に対する）以下であるＢａＭｇＡｌ10Ｏ17：Ｅｕ粒子又はＢａＳｒＭｇＡｌ10Ｏ17：Ｅｕ粒子を使用することで、他の蛍光体層の特性の変化（特に緑色蛍光体層）と放電開始電圧の低電圧化、及びパネル点灯時の電圧上昇をより抑制できる。
【発明を実施するための最良の形態】
【００１４】
本発明のＰＤＰは、ＢＡＭ系の青色蛍光体層及び緑色蛍光体層を少なくとも備えている。この内、青色蛍光体層は、ＢａＭｇＡｌ10Ｏ17：Ｅｕ粒子又はＢａＳｒＭｇＡｌ10Ｏ17：Ｅｕ粒子を含んでいる。これら粒子中、ＥｕはＥｕ2+及びＥｕ3+からなる。更に、粒子表面に、ＢａとＥｕ3+（任意に、Ｓｒ）が、比Ｅｕ3+／Ｂａ又はＥｕ3+／（Ｂａ＋Ｓｒ）が１．５〜２．８（原子比：ＸＰＳ法により測定）の範囲になるように存在している。この特定の範囲の比を有する上記粒子は、青色蛍光体層以外の他の蛍光体及び、放電開始電圧に与える影響が極めて少ないことを本発明の発明者等は意外にも見出している。以下、この数値範囲を見出した経緯を説明する。
【００１５】
ＢａＭｇＡｌ10Ｏ17：Ｅｕ粒子を例にとると、この粒子中のＥｕには良好に発光するＥｕ2+が主として含まれている。ところで、Ｅｕ3+は、Ｅｕ2+より正孔の数が多いため、粒子中に存在するＯ2-を引きつける力がＥｕ2+より大きくなる。そのため、粒子表面に存在するＥｕ3+を多くすれば、ＥｕとＯとの結合力を強めることができるので、熱劣化や真空紫外線劣化の少ない粒子を得ることができる。このような思考の下で開発された粒子が、上記特許文献１に記載された粒子に対応すると推察される。
【００１６】
ところで、特許文献２によれば、ＢａＭｇＡｌ10Ｏ17：Ｅｕ粒子は、主として緑色蛍光体に吸着された水分により悪影響を受け、その特性が変化するため、水分の吸着力の低いアルミン酸塩系化合物を緑色蛍光体として使用することで青色蛍光体自身の特性の変化を抑えることができるとされている。
【００１７】
しかしながら、本発明の発明者等は、Ｚｎ2ＳｉＯ4：Ｍｎ系の緑色蛍光体層のみからなるＰＤＰでは特性の変化が少ないこと、ＢａＭｇＡｌ10Ｏ17：Ｅｕの青色蛍光体層とＺｎ2ＳｉＯ4：Ｍｎの緑色蛍光体層とを隣接した放電セル中に含むＰＤＰでは、緑色蛍光体層の特性の変化が大きいという知見を得て、この知見を鋭意検討した結果、以下の如き現象がＢａＭｇＡｌ10Ｏ17：Ｅｕ粒子に生じていることに気付いた。
【００１８】
すなわち、Ｂａ2+とＯ2-及び、Ｅｕ2+とＯ2-は互いに打ち消しあうことで電荷のバランスが保たれ、中性の極性を示すが、粒子表面のＥｕ3+量を増やしすぎると、表面の極性が＋側に大きくずれることとなる。極性のずれた表面には、粒子周辺に存在する不純物分子（例えば、水、二酸化炭素等）が引き寄せられ、吸着することとなる。この吸着した不純物分子は、放電時に放電空間に放出され、隣接した緑蛍光体層の特性を悪化させ、放電開始電圧を上昇させることを見いだしている。このことは、例えば特許文献２のように、従来、青色蛍光体を劣化させる原因である不純物分子が、緑色蛍光体層に由来すると考えられていたことからすると極めて意外な事柄である。
【００１９】
より具体的に説明する。図３の太線は、比Ｅｕ3+／Ｂａ＝３．３８のＢａＭｇＡｌ10Ｏ17：Ｅｕ粒子において、昇温脱離ガス分析法を用いて、室温（２５℃）〜１０００℃まで加熱した際に放出される水の量を示している。室温から５００℃までの加熱で放出される水の大部分は、ＰＤＰ製造時の加熱工程により外部に放出されるため、それによる影響は少ない。ところが、５００℃から１０００℃までの加熱で放出される水がかなり多く含まれており、この水はＰＤＰ製造時の加熱により外部に放出されず、ＰＤＰ完成後も粒子中に残存し、放電時に放電空間に放出されることとなる。
【００２０】
一方、図３の細線は、比Ｅｕ3+／Ｂａ＝２．１３のＢａＭｇＡｌ10Ｏ17：Ｅｕ粒子において、昇温脱離ガス分析法を用いて、室温（２５℃）〜１０００℃まで加熱した際に放出される水の量を示している。この粒子は、５００℃から１０００℃までの加熱で放出される水が大幅に減少している。
【００２１】
更に、比Ｅｕ3+／Ｂａが異なるＢａＭｇＡｌ10Ｏ17：Ｅｕ粒子を用いて、それぞれを青色蛍光体層として用いた際のＰＤＰにおいて、パネル内から不活性ガス雰囲気中にて回収したＢａＭｇＡｌ10Ｏ17：Ｅｕ粒子を、同じく室温〜１０００℃まで加熱した際に放出される水の量を測定した結果を図４に示している。Ｅｕ3+／Ｂａ＝２．８以上の場合、５００℃以上で放出される水の量が、蛍光体粒子単体で急激に増加し、パネル化工程で水を吸着していることが確認される。そのため、放電時に放電空間に放出される水が多くなっている。
【００２２】
つまり、特定の範囲の比Ｅｕ3+／ＢａのＢａＭｇＡｌ10Ｏ17：Ｅｕ粒子を青色蛍光体として使用する事で、他の蛍光体層の原料にどのような蛍光体粒子を使用しても、水に由来する青色蛍光体層を含む蛍光体層の劣化及び、放電開始電圧に対する悪影響を抑制できることを見い出し、本発明に至っている。
【００２３】
本発明ではまず、粒子表面の比Ｅｕ3+／Ｂａが１．５〜２．８の範囲に選定されたＢＡＭ系の青色蛍光体を用いる。その比が１．５未満の場合は、青色蛍光体層の劣化が大きくなり好ましくなく、その比が２．８より大きい場合は、不純物分子、殊に水分（Ｈ2Ｏ）の吸着量が大きくなり、青色以外の蛍光体層、殊に緑色蛍光体層の経時劣化が大きくなり好ましくない。
【００２４】
ＢａＭｇＡｌ10Ｏ17：Ｅｕを構成するＢａ及びＥｕは、所望の特性が得られる限り、いかなる割合で粒子中に含まれていてもよい。更に、Ｂａはその一部がＳｒで置換されていてもよい。そのような粒子は、ＢａＳｒＭｇＡｌ10Ｏ17：Ｅｕで表すことができる。
【００２５】
この粒子の場合、粒子表面の比Ｅｕ3+／（Ｂａ＋Ｓｒ）は、１．５〜２．８である。１．５未満の場合は、青色蛍光体層の劣化が大きくなり好ましくなく、２．８より大きい場合は、不純物分子の吸着量が大きくなり、青色以外の蛍光体層の経時劣化が大きくなり好ましくない。
【００２６】
ＢａＭｇＡｌ10Ｏ17：Ｅｕ粒子または、ＢａＳｒＭｇＡｌ10Ｏ17：Ｅｕ粒子は、室温〜１０００℃で加熱した際に、５００℃〜１０００℃の温度範囲で放出される水の合計量が、室温から５００℃未満の温度範囲で放出される水の合計量の２０重量％以下であり、かつ５００℃以上の温度範囲で放出される水の合計量が８０ｗｔｐｐｍ（青蛍光体重量に対する）以下である事が好ましい。従来の粒子では、粉体が含有していた水に加え、パネル工程で更に水が吸着するため、パネル内の水分の量が２００ｐｐｍ以上であったことと比べると、本発明に使用される上記粒子の値は、大幅に低減されている。よって、本発明は、放電空間に水分が放出されることを抑制できるので、蛍光体層の特性の劣化及び、放電開始電圧の上昇を抑制できる。
【００２７】
上記ＢａＭｇＡｌ10Ｏ17：Ｅｕ粒子または、ＢａＳｒＭｇＡｌ10Ｏ17：Ｅｕ粒子は、例えば、以下の公知の方法で得ることができる。まず原料として、ＢａＣＯ3、ＳｒＣＯ３、ＭｇＣＯ3、Ａｌ2Ｏ3及びＥｕ2Ｏ3を所望の原子比になるように秤量し、混合する。ここで、Ｂａ及びＳｒのモル数とＥｕのモル数との比率は、目的とする蛍光体のＢａ、またはＢａとＳｒの合計量に対するＥｕの置換量に基づいて設定する。そして、上記の混合物に、適量のフラックスを加えてボールミルで混合する。つづいて、これらの混合物を焼成する。この焼成は、通常還元性雰囲気下（例えば、水素雰囲気下や水素と窒素混合雰囲気下）で行われる。このとき、蛍光体表面のＥｕには、Ｅｕ3+に比べ、Ｅu2+が支配的に存在している。得られた蛍光体の焼結体を粉砕、ふるいわけして粒子とする。次に不活性ガス雰囲気下（例えば、窒素雰囲気下）で加熱することにより、表面のＥｕ2+の所定量をＥｕ3+に変化させることで、Ｅｕ3+の量を調整する。
【００２８】
焼成の条件は、元素の種類により適宜調整させるが、一般的には、１３００〜１６００℃で、１〜１０時間、大気圧下が好ましい。なお、焼成温度を下げるため、ＡｌＦ3、ＭｇＦ2、ＬｉＦ、ＮａＦ等のハロゲン化物あるいは、Ｂ2Ｏ3、Ｐ2Ｏ5などの低融点酸化物からなる反応促進剤を、本発明の効果を妨げない範囲内で使用してもよい。不活性ガス雰囲気下の加熱の条件は、７００〜１３００℃で、０．５〜５時間、大気圧下が好ましい。
【００２９】
青色蛍光体層は、ＢａＭｇＡｌ10Ｏ17：Ｅｕ粒子及びＢａＳｒＭｇＡｌ10Ｏ17：Ｅｕ粒子のみからなっていてもよく、本発明の効果を阻害しない限り、公知の他の青色蛍光体粒子を含んでいてもよい。
次に、緑色蛍光体層としては、特に限定されず、公知の緑色蛍光体からなる層をいずれも使用できる。特に輝度、色度において高い次元でバランスのとれた緑色蛍光体であるＺｎ2ＳｉＯ4：Ｍｎ粒子を含むことが好ましい。
赤色蛍光体層としては、特に限定されず、公知の赤色蛍光体からなる層をいずれも使用できる。    
【００３０】
なお、上記説明において、粒子表面のＢａ、Ｓｒ、Ｅｕ2+及びＥｕ3+の濃度は、ＸＰＳ（Ｘ線光電子分光法）により測定された光電子エネルギースペクトルに基づいて算出されている。ＸＰＳ（島津／ＫＲＡＴＯＳ社製  ＡＸＩＳ−ＨＳ）では、粒子表面に１４８６．６ｅＶのエネルギーをもつ特性Ｘ線を管電圧１５ｋＶ、管電流１５ｍＡの条件下で照射することで、粒子表面から飛び出す光電子のエネルギーを測定している。測定された光電子エネルギーから照射した特性Ｘ線のエネルギーを差し引いて得られる結合エネルギーが、グラフにプロットされる。
【００３１】
この条件では、通常粒子表面から数ｎｍの深さまでに存在する原子が測定の対象となり、明細書中、「粒子表面」は、この範囲の粒子部分を意味する。ＸＰＳでは、各元素の相対感度因子が明らかになっているため、この相対感度因子により、粒子表面のＥｕ2+濃度、Ｅｕ3+濃度、Ｂａ濃度、Ｓｒ濃度を測定できる。例えば、図１及び２は、Ｅｕ2+、Ｅｕ3+及び、Ｂａの結合エネルギーの測定結果であり、上記粒子表面の原子比は、対応する原子のピークの面積をそれぞれ算出し、得られた値を比計算することにより得る事ができる。なお、励起光のエネルギーにより、粒子中への進入するエネルギーの深さが変化する。したがって、「粒子表面」の値は上記数ｎｍの厚みの範囲を超える場合もある。
【００３２】
次に、本発明を適用するＰＤＰの一例を、図１０を参照しつつ説明する。
図１０のＰＤＰは、３電極ＡＣ面放電ＰＤＰである。なお、本発明は、このＰＤＰに限らず、蛍光体を含むＰＤＰであればどのような構成にも適用することができる。例えば、ＡＣ型に限らずＤＣ型でもよく、反射型及び透過型等のいずれのＰＤＰにも使用することができる。
【００３３】
図１０のＰＤＰ１００は、前面基板と背面基板とから構成される。
まず、前面基板は、一般的に、基板１１上に形成された複数本の表示電極、表示電極を覆うように形成された誘電体層１７、誘電体層１７上に形成され放電空間に露出する保護層１８とからなる。
基板１１は、特に限定されず、ガラス基板、石英ガラス基板等が挙げられる。
【００３４】
表示電極は、ＩＴＯのような透明電極４１からなる。また、表示電極の抵抗を下げるために、通常は透明電極４１上にバス電極（例えば、Ｃｒ／Ｃｕ／Ｃｒの３層構造）４２を形成した構成となっている。
誘電体層１７は、ＰＤＰに通常使用されている材料から形成される。具体的には、低融点ガラスとバインダとからなるペーストを基板上に塗布し、焼成することにより形成することができる。
【００３５】
保護層１８は、表示の際の放電により生じるイオンの衝突による損傷から誘電体層１７を保護するため、また二次電子を放出することで、放電開始電圧を低減するために設けられる。保護層１８は、例えば、ＭｇＯ、ＣａＯ、ＳｒＯ、ＢａＯ等からなる。
次に背面基板は、一般的に、基板２１上に前記表示電極と交差する方向に形成された複数本のアドレス電極Ａ、アドレス電極Ａを覆う誘電体層２７、隣接するアドレス電極Ａ間で誘電体層２７上に形成された隔壁２９、隔壁２９間に壁面を含めて形成された蛍光体層２８からなる。
【００３６】
基板２１及び誘電体層２７には、前記前面基板を構成する基板１１及び誘電体層１７と同種類のものを使用することができる。
アドレス電極Ａは、例えば、ＡｇやＡｌ等の金属層や、Ｃｒ／Ｃｕ／Ｃｒの３層構造からなる。    
隔壁２９は、低融点ガラスとバインダとからなるペーストを誘電体層２７上に塗布し、乾燥した後、サンドブラスト法で切削することにより形成することができる。また、バインダに感光性の樹脂を使用した場合、所定形状のマスクを使用して露光及び現像した後、焼成することにより形成することも可能である。
【００３７】
図１０では、隔壁２９間に赤色（Ｒ）、緑色（Ｇ）及び青色（Ｂ）の蛍光体層２８が形成されているが、本発明は青色（Ｂ）の蛍光体層２８に適用できる。また、図１０に示すように、青色蛍光体層と緑色蛍光体層とは、通常、互いに隣接している。蛍光体層２８の形成方法は、特に限定されず、公知の方法が挙げられる。例えば、溶媒中にバインダが溶解された溶液に蛍光体粒子を分散させたペーストを、隔壁２９間に塗布し、空気雰囲気下で焼成することにより蛍光体層２８を形成することができる。
【００３８】
次に、上記前面基板と背面基板を、表示電極（４１、４２）とアドレス電極Ａが直交するように、両電極を内側にして対向させ、隔壁２９により囲まれた空間に放電ガスを充填することによりＰＤＰ１００を形成することができる。
【実施例】
【００３９】
以下、本発明の実施例について説明する。なお、本発明は以下の実施例に限定されるものではない。
実施例１（粒子の製造及び水分量の測定）
ＢａＣＯ3、ＭｇＣＯ3、Ａｌ2Ｏ3及びＥｕ2Ｏ3を所望の原子比になるように秤量し、３時間混合した。この際、Ｂａのモル数とＥｕのモル数との比率は、目的とする蛍光体のＢａに対するＥｕの置換量に基づいて設定した。その後、水素と窒素混合雰囲気下、１５００℃で５時間焼成した。次いで得られた蛍光体の焼結体を粉砕、ふるいわけして、粒子サンプルを得た。前記粒子サンプル内の幾つかは、続いて不活性ガス雰囲気下（例えば、窒素雰囲気下）で加熱することにより、表面のＥｕ2+の所定量をＥｕ3+に変化させた。以上方法により、比Ｅｕ3+／Ｂａの異なる８種類のサンプルＢａＭｇＡｌ10Ｏ17：Ｅｕ蛍光体粒子を得た。
【００４０】
比Ｅｕ3+／Ｂａとの関係を表１に示す。
【００４１】
【表１】
2007161820.tif 000003
【００４２】
表１中、サンプルＮｏ．４とサンプルＮｏ．７のＸＰＳによる結合エネルギー強度を図１（Ｅｕ2+、Ｅｕ3+の結合エネルギー）、図２（Ｂａの結合エネルギー）に示す。これら図中、太線はサンプルＮｏ．７であり、細線はサンプルＮｏ．４である。これら結果から、粒子表面の比Ｅｕ3+／Ｂａを算出できることがわかる。
次に、これらの粒子について昇温脱離ガス分析法を用いて、室温（約２５℃）〜１０００℃まで加熱した際に放出される水（質量数１８）を測定した結果を図３に示す。図中、太線は面積比Ｓ２／Ｓ１が０．２０以上のサンプルＮｏ．７であり、細線は面積比Ｓ２／Ｓ１が０．２０未満のサンプルＮｏ．４である。比Ｅｕ3+／Ｂａが２．８以下の粒子は、５００〜１０００℃の範囲に水の放出ピークを有しており、５００〜１０００℃の温度範囲で放出される水の合計量が、室温から５００℃未満の温度範囲で放出される水の合計量の２０重量％以下であることが示されている。
表１に示す比Ｅｕ3+／Ｂａの異なる８種類のサンプル蛍光体を用いて、図１０に示す構成のＰＤＰを作製し、種々の実験を行った。
【００４３】
実施例２（ＰＤＰ中の水分量の測定）
得られたＰＤＰを、不活性ガス雰囲気で分解し、背面基板から回収した青蛍光体粉体を使用し、昇温脱離ガス分析法を用いて、室温〜１０００℃まで加熱した際に放出される水分量を測定した結果を図４に示す。なお、蛍光体粒子の水分量の測定結果も併せて示す。図４には、比Ｅｕ3+／Ｂａが、２．８より大きくなると、蛍光体粒子及び、ＰＤＰ中から回収した蛍光体粒子において、水分量が顕著に多くなることが示されている。
【００４４】
実施例３（ＰＤＰの色度の経時変化）
得られたＰＤＰの初期色度を測定し、次いで所定の時間点灯させた後の色度を測定した。初期色度と経時色度との差を算出した結果を図５に示す。色度の差は、ＣＩＥｘ値の差とＣＩＥｙ値の差を合計した値とした。図５には、比Ｅｕ3+／Ｂａが２．８より大きくなると、色度の差が顕著に大きくなること、すなわち経時劣化が大きくなることが示されている。
【００４５】
実施例４（ＰＤＰの製造直後の放電開始電圧とパネル点灯時の経時変化）
得られたＰＤＰの放電開始電圧を測定した。結果を図６に示す。次いで所定の時間点灯させた後の放電開始電圧を測定した。後者から前者の放電開始電圧を減算することにより、放電開始電圧の上昇量を算出した結果を図７に示す。図６からは、比Ｅｕ3+／Ｂａが２．８より大きくなると、パネル完成直後から、放電開始電圧が高くなる事がわかる。更に図７には、同じく比Ｅｕ3+／Ｂａが２．８より大きくなると、点灯による初期からの放電開始電圧の上昇量が顕著に大きくなること、すなわち経時劣化が大きくなることが示されている。
【００４６】
実施例５（ＰＤＰの製造直後の青色のＣＩＥｙ値の測定）
図８は、得られたＰＤＰの青色セルを放電発光させた時の発光色を表す、色度ＣＩＥｙ値の測定結果を示している。なお、図８の縦軸は、サンプルＮｏ．７の測定結果に対する差を示している。また、０．０５５〜０．０６５の範囲の色度ＣＩＥｙ値を基準としている。この図８から、比Ｅｕ3+／Ｂａが１．５以上であれば、ＣＩＥｙ値の上昇があっても、青色として望まれるＣＩＥｙ値（０．０７０以下）が得られる事が確かめられる。
【００４７】
実施例６（ＰＤＰの緑色の輝度の経時変化）
図９は、緑蛍光体としてＺｎ2ＳｉＯ4：Ｍｎ系の緑色蛍光体を用い、それぞれ、表１の８種類の青蛍光体サンプルを使用したＰＤＰパネルについて、青と緑の両方のセルを点灯させた時の緑蛍光体の輝度変化と比Ｅｕ3+／Ｂａの関係を示している。図９において縦軸は、初期エージング後の緑色の輝度を測定し、それから両セルを所定の時間点灯させた後の緑色の輝度を測定して、前者を１００％として場合の後者の比率を算出したものである。この図９からＢＡＭ系の青色蛍光体における比Ｅｕ3+／Ｂａが２．８より大きくなると、Ｚｎ2ＳｉＯ4：Ｍｎ系の緑色蛍光体の輝度の低下が大きくなること、すなわち経時劣化が大きくなることが確かめられた。
【００４８】
ここで、上記のＢＡＭ系青色蛍光体の比Ｅｕ3+／Ｂａ影響要因について考える。
先に述べたようにＢＡＭ系青色蛍光体のＥｕ3+の量がＢａに対して増大しすぎると、原子間エネルギーの結合が強まる現象は得られるものの、周辺の水分等の不純物を吸着する機能が増大し、その結果パネル製造工程中での水分の残留防止に充分注意したつもりでも、パネル完成後の青色蛍光体に予期できない水分が含まれているものと推察される。図４に示した結果はこれを裏付けるものである。これら残存した水分が放電により放出されると、水分に感じやすい、隣接している蛍光体及び、保護層表面に悪影響を与える。
【００４９】
以上のような実験結果からＢＡＭ系の青色蛍光体としては、隣接する蛍光体、保護層として水分による特性の劣化を受けやすい材料を用いる場合、比Ｅｕ3+／Ｂａが２．８以下のものを選定することが好ましい。そして、４００℃〜１０００℃程度の熱処理を施すのが好ましい。更に、表面に撥水性をもつ物質の被膜を施すことも有効である。
【図面の簡単な説明】
【００５０】
【図１】実施例１の青色蛍光体のＸＰＳによる結合エネルギーと強度との関係を示すグラフで    ある。
【図２】実施例１の青色蛍光体のＸＰＳによる結合エネルギーと強度との関係を示すグラフで    ある。
【図３】実施例１の青色蛍光体の加熱温度と水分量との関係を示すグラフである。
【図４】実施例２のＰＤＰ完成後に回収した青色蛍光体の比Ｅｕ3+／Ｂａと水分量の関係を示    すグラフである。
【図５】実施例３のＰＤＰの比Ｅｕ3+／Ｂａとパネル点灯時の色度変化量との関係を示すグラ    フである。
【図６】実施例４のＰＤＰの比Ｅｕ3+／Ｂａとパネル完成時の放電開始電圧との関係を示すグ    ラフである。
【図７】実施例４のＰＤＰの比Ｅｕ3+／Ｂａとパネル点灯時の放電開始電圧の上昇量との関係    を示すグラフである。
【図８】実施例５のＰＤＰの比Ｅｕ3+／Ｂａとパネル完成時の青色発光の発光色ＣＩＥｙ値と    の関係を示すグラフである。
【図９】実施例６のＰＤＰの比Ｅｕ3+／Ｂａとパネル点灯時の緑輝度の変化率との関係を示す    グラフである。
【図１０】ＰＤＰの概略斜視図である。
【符号の説明】
【００５１】
１１、２１  基板
１７、２７  誘電体層
１８  保護層
２８  蛍光体層
２９  隔壁
４１  透明電極
４２  バス電極
１００  ＰＤＰ
Ａ  アドレス電極
【図１】
2007161820.tif 000004
【図２】
2007161820.tif 000005
【図３】
2007161820.tif 000006
【図４】
2007161820.tif 000007
【図５】
2007161820.tif 000008
【図６】
2007161820.tif 000009
【図７】
2007161820.tif 000010
【図８】
2007161820.tif 000011
【図９】
2007161820.tif 000012
【図１０】
2007161820.tif 000013